Brevet FR3069487A1 — publié le 20190201

- 1 - [1] L'invention concerne un bandage comprenant une armature de sommet améliorée. Par bandage, on entend une structure de forme sensiblement toroïdale. De préférence, l'invention concerne un bandage pneumatique. Par bandage pneumatique, on entend un bandage destiné à former une cavité en coopérant avec un élément support, par exemple une jante, cette cavité étant apte à être pressurisée à une pression supérieure à la pression atmosphérique. Par opposition, un bandage non pneumatique n'est pas apte à être pressurisé. [2] L'invention concerne le domaine des bandages destinés à équiper des véhicules roulants. Le bandage est conçu préférentiellement pour des véhicules de tourisme, mais peut être utilisé sur tout autre type de véhicule tels que des véhicules à deux roues, des véhicules poids lourds, agricoles, de génie civil ou des avions ou, plus généralement, sur tout dispositif roulant. [3] On connait un premier état de la technique décrit dans W02013117476. W02013117476 décrit un bandage pneumatique radial comprenant une armature de sommet comprenant une armature de travail comprenant des première et deuxième nappes de travail. Chaque nappe de travail comprend respectivement des premiers et deuxièmes éléments de renforts agencés les uns sensiblement parallèlement aux autres dans chaque première et deuxième nappe de travail et noyés respectivement dans des première et deuxième matrices élastomèriques. Chaque premier et deuxième élément de renfort est constitué d'un monofilament métallique de diamètre égal à 0,30 mm. Dans chaque première et deuxième nappe de travail, la densité des éléments de renfort mesurée dans une direction perpendiculaire à l'axe principal des monofilaments métalliques est égale à 160 monofilaments par décimètre. Les épaisseurs moyennes mesurées dans la direction radiale de chaque première et deuxième nappe de travail sont égales à 0,75 mm. Du fait de l'épaisseur importante de chaque première et deuxième nappe de travail, le bandage décrit dans W02013117476 présente une résistance au flambage relativement élevée. Du fait de cette épaisseur relativement importante, la masse, l'hystérèse de l'armature de sommet et donc la résistance au roulement du bandage sont perfectibles. [4] On connait un deuxième état de la technique décrit dans W02012175305. W02012175305 décrit un bandage pneumatique présentant une armature de sommet analogue à celle de W02013117476 et dans lequel le diamètre des monofilaments métalliques est également égal à 0,30 mm. Contrairement au premier état de la technique décrit dans W02013117476, la densité des éléments de renfort mesurée dans une direction perpendiculaire à l'axe principal des monofilaments métalliques de W02012175305 est bien inférieure et égale à 110 monofilaments par décimètre et les épaisseurs moyennes mesurées dans la direction radiale de chaque première et deuxième nappe de travail sont - 2 - égales à 0,48 mm. Un tel bandage pneumatique a été commercialisé par la société BARUM en 2015. Néanmoins, un tel bandage pneumatique, du fait de sa faible épaisseur, présente une résistance au flambage médiocre. En outre, du fait de la faible densité des éléments de renfort, la résistance mécanique de l'armature de sommet est relativement faible. 5 [005] L'invention a pour but de proposer un bandage présentant d'une part une meilleure résistance au flambage que le deuxième état de la technique et d'autre part, un meilleur compromis entre la résistance au flambage et la masse de la ou de chaque nappe que les premier et deuxième états de la technique. [006] L'invention a pour objet un bandage définissant trois directions principales, 10 circonférentielle, axiale et radiale, comportant un sommet comprenant une bande de roulement, deux flancs, deux bourrelets, chaque flanc reliant chaque bourrelet au sommet, une armature de carcasse ancrée dans chacun des bourrelets et s'étendant dans les flancs et dans le sommet, une armature de sommet s'étendant dans le sommet selon la direction circonférentielle et situé radialement entre l'armature de carcasse et la bande de roulement, 15 l'armature de sommet comprenant une armature de travail comprenant au moins des première et deuxième nappes de travail, chaque première et deuxième nappe de travail comprenant respectivement des premiers et deuxièmes éléments de renfort agencés les uns sensiblement parallèlement aux autres dans chaque première et deuxième nappe de travail, dans lequel au moins l'une des relations I et II suivantes est satisfaite : 20 -4053 x El +4720 (D14 x dl x 1000) / El -4140 x El +5300 (I) avec : - D1 étant le diamètre de chaque premier élément de renfort constitué d'un monofilament métallique, exprimé en mm, avec D1 allant de 0,34 à 0,38 mm, 25 - dl étant la densité des premiers éléments de renfort dans la première nappe de travail, exprimée en monofilaments par décimètre et mesurée dans une direction perpendiculaire à l'axe principal des monofilaments métalliques, - El étant l'épaisseur moyenne de la première nappe de travail, exprimée en mm et mesurée dans la direction radiale ; 30 -4053 x E2 + 4720 (D24 x d2 x 1000)! E2 -4140 x E2 + 5300 (Il) avec - D2 étant le diamètre de chaque deuxième élément de renfort constitué d'un monofilament métallique, exprimé en mm, avec D2 allant de 0,34 à 0,38 mm, -3- - d2 étant la densité des deuxièmes éléments de renfort dans la deuxième nappe de travail, exprimée en monofilaments par décimètre et mesurée dans une direction perpendiculaire à l'axe principal des monofilaments métalliques, - E2 étant l'épaisseur moyenne de la deuxième nappe de travail, exprimée en mm et 5 mesurée dans la direction radiale ; les caractéristiques Dl, D2, dl, d2, El, E2 étant mesurées dans la partie centrale de l'armature de sommet du bandage à l'état vulcanisé, de part et d'autre du plan médian sur une largeur axiale totale de 4 cm. [007] Grâce à l'invention et comme le démontrent les résultats comparatifs décrits dans la 10 présente description, l'invention rend possible de concevoir des bandages présentant d'une part une meilleure résistance au flambage que le deuxième état de la technique et d'autre part, un meilleur compromis entre la résistance au flambage et la masse de la ou de chaque nappe que les premier et deuxième états de la technique. Ces bandages sont utilisables dans la plupart des utilisations, notamment pour des véhicules de tourisme incluant 15 notamment les véhicules 4x4 et "SUV" (Sport Utility Vehicles) ou pour véhicule camionnette. En effet, les inventeurs à l'origine de l'invention émettent, a posteriori, l'hypothèse que la résistance au flambage est fortement dépendante de la rigidité de flexion de chaque nappe de travail et que cette rigidité de flexion est très largement dépendante de la densité des monofilaments, et dans une moindre mesure, de leurs diamètres et de l'épaisseur de la 20 nappe conformément aux relations I et II contrairement à ce que laissaient penser les premier et deuxième états de la technique, à savoir que la rigidité de flexion est principalement dépendante de l'épaisseur de la nappe. Ainsi, grâce à l'invention, on peut compenser une forte réduction de l'épaisseur de la nappe par une petite augmentation du diamètre des monofilaments et/ou une augmentation plus importante de leur densité. 25 [008] En outre, le coût de fabrication de tels bandage est réduit par rapport à des bandages dans lesquels les éléments de renfort sont des assemblages de plusieurs monofilaments métalliques, par exemple de structure 2.30, l'utilisation de monofilaments en acier ne nécessitant aucune opération d'assemblage préalable. [9] Le diamètre des monofilaments métalliques est, dans le cadre de l'invention, compris 30 entre 0,34 et 0,38 mm. Cet intervalle de valeur permet d'envisager préférentiellement des monofilaments métalliques dont les diamètres Dl et/ou D2 vont de 0,35 mm à 0,37 mm. [10] Par direction axiale, on entend la direction sensiblement parallèle à l'axe de rotation du bandage. [11] Par direction circonférentielle, on entend la direction qui est sensiblement 35 perpendiculaire à la fois à la direction axiale et à un rayon du bandage (en d'autres termes, tangente à un cercle dont le centre est sur l'axe de rotation du bandage). - 4 - [12] Par direction radiale, on entend la direction selon un rayon du bandage, c'est-à-dire une direction quelconque intersectant l'axe de rotation du pneumatique et sensiblement perpendiculairement à cet axe. [13] Par plan circonférentiel médian (noté M), on entend le plan perpendiculaire à l'axe de 5 rotation du pneumatique qui est situé à mi-distance des deux bourrelets et passe par le milieu de l'armature de sommet. [14] L'axe principal des monofilaments est la direction selon laquelle s'étendent longitudinalement les monofilaments. Dans le cas de monofilaments s'étendant rectilignement, l'axe principal est l'axe de chaque monofilament. Dans le cas de 10 monofilaments s'étendant de façon ondulée, l'axe principal est l'axe neutre de part et d'autre duquel oscille chaque monofilament. [15] Tout intervalle de valeurs désigné par l'expression "entre a et h" représente le domaine de valeurs allant de plus de a à moins de b (c'est-à-dire bornes a et b exclues) tandis que tout intervalle de valeurs désigné par l'expression "de a à h" signifie le domaine 15 de valeurs allant de a jusqu'à b (c'est-à-dire incluant les bornes strictes a et b). [16] Dans le cadre de l'invention, les produits carbonés mentionnés dans la description, peuvent être d'origine fossile ou biosourcés. Dans ce dernier cas, ils peuvent être, partiellement ou totalement, issus de la biomasse ou obtenus à partir de matières premières renouvelables issues de la biomasse. 20 [017] Par monofilament, on entend ici tout filament unitaire, quelle que soit la forme de sa section droite, dont le diamètre ou l'épaisseur D est supérieur à 100 pm, D représentant la plus petite dimension de sa section droite lorsque cette dernière n'est pas circulaire. Cette définition couvre donc aussi bien des monofilaments de forme essentiellement cylindrique (à section droite circulaire) que des monofilaments de forme différente, par exemple des 25 monofilaments oblongs (de forme aplatie) ; dans le deuxième cas (section non circulaire), le rapport de la plus grande dimension sur la plus petite dimension de la section droite est de préférence inférieur à 50, plus préférentiellement inférieur à 30, en particulier inférieur à 20. [018] Par métallique, on entend que le monofilament est réalisé, pour plus de 50% de sa masse dans un matériau métallique. Plus préférentiellement, le monofilament comprend une 30 âme en acier. L'âme en acier est monolithique, c'est-à-dire qu'elle est par exemple venue de matière ou de moulage. Dans un mode de réalisation préféré, l'âme en acier est revêtu d'une couche de revêtement métallique réalisé dans un métal différent de l'acier afin d'améliorer par exemple les propriétés de mise en oeuvre du monofilament, ou les propriétés d'usage du monofilament et/ou du bandage eux-mêmes, telles que les propriétés 35 d'adhésion, de résistance à la corrosion ou encore de résistance au vieillissement. Par exemple, le métal de la couche du revêtement métallique est choisi parmi le zinc, le cuivre, - 5 - l'étain et les alliages de ces métaux. Comme exemples d'alliages de ces métaux, on citera le laiton et le bronze. L'acier peut présenter une microstructure perlitique, ferritique, austénitique, bainitique, martensitique ou une microstructure issue d'un mélange de ces microstructures. 5 [019] Selon un mode de réalisation préférentiel, lorsqu'un acier au carbone est utilisé, sa teneur en carbone (% en poids d'acier) est comprise dans un domaine de 0,2% à 1,2% ; selon un autre mode de réalisation préférentiel, la teneur en carbone de l'acier est comprise dans un domaine de 0,6% à 0,8%. L'invention s'applique en particulier à des aciers du type steel cord à résistance normale (dit "NT" pour" Normal Tensile ") ou à haute résistance (dit 10 "HT" pour " High Tensile "), les monofilaments possédant alors une résistance en traction (Rm) qui est de préférence supérieure à 2000 MPa, plus préférentiellement supérieure à 2500 MPa. L'allongement total à la rupture (At) de ces renforts, somme de l'allongement élastique et de l'allongement plastique, est de préférence supérieur à 2,0%. [20] Les mesures de force à la rupture, de résistance à la rupture notée Rm (en MPa) et 15 d'allongement à la rupture noté At (allongement total en %) sont effectuées en traction selon la norme ISO 6892 de 1984. [21] Avantageusement, les premiers et deuxièmes éléments de renfort agencés les uns sensiblement parallèlement aux autres dans chaque première et deuxième nappe de travail sont noyés respectivement dans des première et deuxième matrices élastomèriques. 20 [022] Par matrice élastomérique, on entend une matrice à comportement élastomérique. Une telle matrice est avantageusement à base d'au moins un élastomère et d'un autre constituant. [23] De préférence, l'élastomère est un élastomère diénique, c'est-à-dire pour rappel tout élastomère (élastomère unique ou mélange d'élastomères) qui est issu, au moins en partie 25 (i.e., un homopolymère ou un copolymère), de monomères diènes c'est-à-dire de monomères porteurs de deux doubles liaisons carbone-carbone, que ces dernières soient conjuguées ou non. [24] Cet élastomère diénique est choisi plus préférentiellement dans le groupe constitué par les polybutadiènes (BR), le caoutchouc naturel (N R), les polyisoprènes de synthèse (IR), 30 les copolymères de butadiène, les copolymères d'isoprène, et les mélanges de ces élastomères, de tels copolymères étant notamment choisis dans le groupe constitué par les copolymères de butadiène-styrène (SBR), les copolymères d'isoprène-butadiène (BIR), les copolymères d'isoprène-styrène (SIR) et les copolymères d'isoprène-butadiène-styrène (SBI R). 35 [025] Un mode de réalisation particulièrement préférentiel consiste à utiliser un élastomère "isoprénique", c'est-à-dire un homopolymère ou un copolymère d'isoprène, en d'autres - 6 - termes un élastomère diénique choisi dans le groupe constitué par le caoutchouc naturel (NR), les polyisoprènes de synthèse (IR), les différents copolymères d'isoprène et les mélanges de ces élastomères. [26] Chaque matrice élastomérique peut comporter un seul ou plusieurs élastomère(s) 5 diénique(s), également tout ou partie des additifs habituellement utilisés dans les matrices destinées à la fabrication de bandages, tels que par exemple des charges renforçantes comme le noir de carbone ou la silice, des agents de couplage, des agents antivieillissement, des antioxydants, des agents plastifiants ou des huiles d'extension, que ces derniers soient de nature aromatique ou non-aromatique (notamment des huiles très 10 faiblement ou non aromatiques, par exemple du type naphténiques ou paraffiniques, à haute ou de préférence à basse viscosité, des huiles MES ou TDAE), des résines plastifiantes à haute température de transition vitreuse (supérieure à 30°C), des agents facilitant la mise en oeuvre (processabilité) des compositions à l'état cru, des résines tackifiantes, des agents anti-réversion, des accepteurs et donneurs de méthylène tels que par exemple HMT 15 (hexaméthylènetétramine) ou H3M (hexaméthoxyméthylmélamine), des résines renforçantes (tels que résorcinol ou bismaléimide), des systèmes promoteurs d'adhésion connus du type sels métalliques par exemple, notamment sels de cobalt, de nickel ou de lanthanide, un système de réticulation ou de vulcanisation. [27] De préférence, le système de réticulation de chaque matrice élastomérique est un 20 système dit de vulcanisation, c'est-à-dire à base de soufre (ou d'un agent donneur de soufre) et d'un accélérateur primaire de vulcanisation. A ce système de vulcanisation de base peuvent s'ajouter divers accélérateurs secondaires ou activateurs de vulcanisation connus. Le soufre est utilisé à un taux préférentiel compris entre 0,5 et 10 pce, l'accélérateur primaire de vulcanisation, par exemple un sulfénamide, est utilisé à un taux préférentiel 25 compris entre 0,5 et 10 pce. Le taux de charge renforçante, par exemple du noir de carbone et/ou de la silice, est de préférence supérieur à 30 pce, notamment compris entre 30 et 100 pce. Par pce, on entend parties en poids pour cent parties d'élastomère. [28] Comme noirs de carbone conviennent tous les noirs de carbone, notamment les noirs du type HAF, ISAF, SAF conventionnellement utilisés dans les pneumatiques (noirs 30 dits de grade pneumatique). Parmi ces derniers, on citera plus particulièrement les noirs de carbone de grade (ASTM) 300, 600 ou 700 (par exemple N326, N330, N347, N375, N683, N772). Comme silices conviennent notamment les silices précipitées ou pyrogénées présentant une surface BET inférieure à 450 m2/g, de préférence de 30 à 400 m2/g. [29] L'homme de l'art saura, à la lumière de la présente description, ajuster la formulation 35 des compositions de caoutchouc afin d'atteindre les niveaux de propriétés (notamment module d'élasticité) souhaités, et adapter la formulation à l'application spécifique envisagée. - 7 - [030] De préférence, chaque matrice élastomérique présente, à l'état réticulé, un module sécant en extension, à 10% d'allongement, qui est compris entre 4 et 25 MPa, plus préférentiellement entre 4 et 20 MPa; des valeurs comprises notamment entre 5 et 15 MPa se sont révélées particulièrement convenir. Les mesures de module sont effectuées en 5 traction, sauf indication différente selon la norme ASTM D 412 de 1998 (éprouvette "C") : on mesure en seconde élongation (c'est-à-dire après un cycle d'accommodation) le module sécant "vrai" (c'est-à-dire ramené à la section réelle de l'éprouvette) à 10% d'allongement, noté ici Ms et exprimé en MPa (conditions normales de température et d'hygrométrie selon la norme ASTM D 1349 de 1999). 10 [031] Dans l'invention, le fait de satisfaire l'une ou l'autre des relations (I) ou (II) permet d'obtenir l'effet technique désiré. Avantageusement et de façon optimale, le bandage satisfait les deux relations I et II et permet d'obtenir un effet technique supérieur. [32] Dans un mode de réalisation dans lequel on favorise la masse dans le compromis entre la résistance au flambage et la masse, -4053 x El + 4720 (D14 x dl x 1000) / El - 15 4430 x El + 5120 et/ou -4053 x E2 + 4720 (D24 x d2 x 1000) / E2 -4430 x E2 + 5120. Avantageusement et de façon optimale, -4053 x El + 4720 (D14 x dl x 1000) / El -4430 x El + 5120 et -4053 x E2 + 4720 (D24 x d2 x 1000) / E2 -4430 x E2 + 5120. [33] Dans un mode de réalisation dans lequel on favorise la résistance au flambage dans le compromis entre la résistance au flambage et la masse, -4430 x El + 5120 (D14 x dl x 20 1000) / El -4140x El + 5300 et/ou -4430 x E2 + 5120 (D24 x d2 x 1000) / E2 -4140x E2 + 5300. Avantageusement et de façon optimale, -4430 x El + 5120 (D14 x dl x 1000) / El -4140x El + 5300 et -4430 x E2 + 5120 (D24 x d2 x 1000) / E2 -4140x E2 + 5300. [34] Avantageusement, (D14 x dl x 1000) / El k 2050 et/ou (D24 x d2 x 1000) / E2 2050. De façon préférée, le bandage satisfait les deux relations (D14 x dl x 1000) / El k 25 2050 et (D24 x d2 x 1000) / E2 k 2050. Avec de telles valeurs, on favorise les nappes présentant à la fois une bonne résistance au flambage et une épaisseur relativement faible, ce qui participe à la réduction de l'hystérèse du pneumatique. [35] De préférence, (D14 x dl x 1000) / El k 2500 et/ou (D24 x d2 x 1000) / E2 k 2500. De façon préférée, le bandage satisfait les deux relations (D14 x dl x 1000) / El k 2500 et 30 (D24 x d2 x 1000) / E2 k 2500. Plus préférentiellement, (D14 x dl x 1000) / El k 2700 et/ou (D24 x d2 x 1000) / E2 k 2700 et de façon optimale (D14 x dl x 1000) / El k 2700 et (D24 x d2 x 1000) / E2 k 2700. Avec de telles valeurs, on favorise les nappes présentant à la fois une bonne résistance au flambage et une épaisseur relativement faible, ce qui participe encore davantage à la réduction de l'hystérèse du pneumatique. 35 [036] Avantageusement, 3500 k (D14 x dl x 1000) / El et/ou 3500 k (D24 x d2 x 1000) / E2. Dans une configuration optimale, on a 3500 k (D14 x dl x 1000) / El et 3500 k (D24 x d2 - 8 - x 1000) / E2. Au-dessus de la valeur 3500, on commence à trop favoriser la résistance au flambage par rapport à la masse de la nappe. Bien qu'une telle résistance au flambage soit souhaitable, elle n'est pas nécessaire dans la plupart des applications pneumatiques visées et on préfèrera favoriser une masse plus faible avec néanmoins une excellente résistance 5 au flambage. [037] Avantageusement, dl et/ou d2 va de 70 à 180 monofilaments par décimètre, de préférence de 70 à 120 monofilaments par décimètre. De façon optimale, dl et d2 vont de 70 à 180 monofilaments par décimètre, de préférence de 70 à 120 monofilaments par décimètre. 10 [038] D'une part, plus la densité de monofilaments est élevée, plus l'endurance de la ou des nappes et donc du bandage est améliorée. D'autre part, au-delà d'un certain seuil de densité de monofilaments, il devient difficile de former les ponts de gomme entre les monofilaments, ce qui nuit à l'endurance de la ou des nappes et donc du bandage, en particulier en raison du clivage qui correspond à l'apparition de fissures se propageant entre 15 chaque première et deuxième nappe de travail. [39] Dans un mode de réalisation dans lequel D1 0,36 mm, dl va de 90 à 110 monofilaments par décimètre, de préférence de 95 à 105 monofilaments par décimètre. De façon analogue, dans le mode de réalisation dans lequel D2 0,36 mm, d2 va de 90 à 110 monofilaments par décimètre, de préférence de 95 à 105 monofilaments par décimètre. 20 Dans un mode de réalisation optimale dans lequel D1 0,36 mm et D2 0,36 mm, dl et d2 vont de 90 à 110 monofilaments par décimètre, de préférence de 95 à 105 monofilaments par décimètre. [40] Dans un mode de réalisation dans lequel D1 k 0,36 mm, dl va de 70 à 90 monofilaments par décimètre, de préférence de 70 à 80 monofilaments par décimètre. De 25 façon analogue, dans le mode de réalisation dans lequel D2 k 0,36 mm, d2 va de 70 à 90 monofilaments par décimètre, de préférence de 70 à 80 monofilaments par décimètre. Dans un mode de réalisation optimale dans lequel D1 k 0,36 mm et D2 k 0,36 mm, dl et d2 vont de 70 à 90 monofilaments par décimètre, de préférence de 70 à 80 monofilaments par décimètre. 30 [041] Avantageusement, El et/ou E2 est inférieur ou est inférieure à 0,75 mm, de préférence inférieure ou égale à 0,70 mm, plus préférentiellement inférieure ou égale à 0,60 mm et encore plus préférentiellement inférieure ou égale à 0,55 mm. Avantageusement, El et/ou E2 est supérieure ou égale à 0,40 mm, de préférence supérieure ou égale à 0,45 mm. Dans une configuration optimale, El et E2 sont inférieures à 0,75 mm, de préférence 35 inférieures ou égales à 0,70 mm, plus préférentiellement inférieures ou égales à 0,60 mm et encore plus préférentiellement inférieures ou égales à 0,55 mm. Avantageusement, El et E2 - 9 - sont supérieures ou égales à 0,40 mm, de préférence supérieures ou égales à 0,45 mm. Plus l'épaisseur de la ou de chaque nappe est faible, plus l'hystérèse et donc plus la résistance au roulement est faible. Par ailleurs, les ponts de gomme entre les monofilaments permettent de reprendre correctement les efforts s'exerçant sur la ou chaque nappe. 5 Toutefois, une épaisseur de nappe trop faible présente un risque important de présenter des ponts de gomme imparfaitement formés et donc une mauvaise reprise des efforts de la ou chaque nappe. D'autre part, une épaisseur de nappe trop faible présente le risque de rapprocher les monofilaments de la nappe radialement la plus à externe du bandage de l'armature de frettage. Lorsque que le bandage subit des agressions, notamment en milieu 10 humide et sous l'effet du roulage, le bandage présente alors un risque de présence d'eau à proximité des éléments de renfort, ce qui favorise la corrosion de la nappe radialement la plus externe. Le fait de réduire l'épaisseur de la ou de chaque nappe a donc pour effet de rendre plus sensible le bandage à la corrosion. [42] Dans certains modes de réalisation dans lesquels on souhaite maximiser la durée de 15 vie du bandage et notamment sa résistance à la corrosion, on choisira une épaisseur de nappe limitant les risques de corrosion. [43] Dans d'autres modes de réalisation dans lesquels on souhaite privilégier la réduction de l'hystérèse et de la résistance au roulement, cette sensibilité à la corrosion est secondaire et on privilégiera des épaisseurs de nappes relativement faibles. 20 [044] Avantageusement, l'épaisseur moyenne Ey séparant radialement un premier élément de renfort et un deuxième élément renfort, mesurée dans la direction radiale, va de 0,05 à 0,40 mm, de préférence de 0,10 à 0,30 mm et plus préférentiellement de 0,12 à 0,28 mm. Cette distance d'éloignement entre les première et deuxième nappes impacte notamment l'inertie de flexion de l'armature de travail, une épaisseur Ey plus grande permettant une 25 plus grande résistance au flambage de l'ensemble de l'armature de travail. En outre, plus l'épaisseur Ey est grande, moins sensibles sont les monofilaments à la corrosion. Enfin, une épaisseur plus élevée permettra un meilleur découplage mécanique entre les nappes de travail et donc une meilleure endurance de l'armature de sommet. A l'inverse, on ne souhaitera pas une épaisseur trop importante qui pénaliserait la masse et l'hystérèse de 30 l'armature de sommet. [045] Comme pour les caractéristiques D1, D2, dl, d2, El, E2, Ey est mesurée dans la partie centrale de l'armature de sommet du bandage à l'état vulcanisé, de part et d'autre du plan médian M sur une largeur axiale totale de 4 cm. Exprimé autrement, Ey est la moyenne des distances minimales Ey séparant « dos à dos » chaque premier élément de renfort du 35 deuxième élément renfort qui lui est le plus proche dans la direction radiale, cette moyenne étant calculée sur l'ensemble des éléments de renfort présents dans la partie centrale de - 10 - l'armature de travail, dans un intervalle axial s'étendant entre - 2 cm et + 2 cm par rapport au plan médian M. [46] Avantageusement, Ey et D1 vérifient la relation suivante : 0,15 Ey / (Ey + D1) 0,50, 5 de préférence 0,22 Ey / (Ey + D1) 0,45, et plus préférentiellement 0,25 Ey / (Ey + D1) 0,42. [47] Avantageusement, Ey et D2 vérifient la relation suivante : 0,15 Ey / (Ey + D2) 0,50, de préférence 0,22 Ey / (Ey + D2) 0,45, 10 et plus préférentiellement 0,25 Ey / (Ey + D2) 0,42. [48] Dans une configuration optimale, Ey, D1 et D2 vérifient les relations décrites ci-dessus. Ainsi, on maximise la résistance au flambage de l'ensemble de l'armature de somment tout en maintenant une masse et une hystérèse raisonnable de cette armature de sommet. 15 [049] Dans un mode de réalisation préféré, les premiers éléments de renfort forment un angle allant de 10 à 45 degrés avec la direction circonférentielle. [50] Dans un mode de réalisation préféré, les deuxièmes éléments de renfort forment un angle allant de 10 et 45 degrés avec la direction circonférentielle. [51] Avantageusement, les premiers et deuxièmes éléments de renfort sont croisés entre 20 eux entre la première nappe de travail et la deuxième nappe de travail. Ainsi, si l'angle que font les premiers éléments de renfort avec la direction circonférentielle est positif, l'angle que font les deuxièmes éléments de renfort avec cette même direction circonférentielle est négatif. Inversement, si l'angle que font les premiers éléments de renfort avec la direction circonférentielle est négatif, l'angle que font les deuxièmes éléments de renfort avec cette 25 même direction circonférentielle est positif. [52] Dans un mode de réalisation préféré, l'angle que font les premiers éléments de renfort avec la direction circonférentielle est, en valeur absolue, sensiblement égal à l'angle que font les deuxièmes éléments de renfort avec cette même direction circonférentielle. [53] Dans un mode de réalisation, la force à rupture de la première nappe de travail et/ou 30 la force à rupture de la deuxième nappe de travail est va de 18000 N.drril à 32000 N.dm-1, de préférence de de 20000 N.drril à 30000 N.drril. [54] Dans un mode de réalisation dans lequel D1 0,36 mm, la force à rupture de la première nappe de travail va de 24000 N.drril à 29000 N.drril. De façon analogue, dans un mode de réalisation dans lequel D2 0,36 mm, la force à rupture de la deuxième nappe de 35 travail va de 24000 N.dm-1 à 29000 N.drril. De façon optimale, dans un mode de réalisation dans lequel D1 0,36 mm et D2 0,36 mm, la force à rupture de la première nappe de travail et la force à rupture de la deuxième nappe de travail est va de 24000 N.drril à 29000 [055] Dans un mode de réalisation dans lequel D1 > 0,36 mm, la force à rupture de la première nappe de travail va de 20000 N.drril à 24000 N.drril. De façon analogue, dans un 5 mode de réalisation dans lequel D2 0,36 mm, la force à rupture de la deuxième nappe de travail va de 20000 N.dm-1 à 24000 N.drril. De façon optimale, dans un mode de réalisation dans lequel D1 0,36 mm et D2 0,36 mm, la force à rupture de la première nappe de travail et la force à rupture de la deuxième nappe de travail est va de 20000 N.drril à 24000 10 [056] De telles forces à rupture de nappe permettent d'assurer une endurance particulièrement élevée sans pour autant pénaliser le compromis recherché par l'invention. L'avantage de disposer d'une force rupture suffisante est qu'en cas de rupture partielle de la ou de chaque nappe sous l'effet du flambage ou des agressions, le bandage conserve une marge de sécurité avant toute perte d'intégrité. De telles forces à rupture permettent 15 également de respecter certains tests réglementaires de type « breaking energy », ce test traduisant un usage sur des routes en mauvais état pouvant comporter des obstacles perforants. [57] La force à rupture d'une nappe est mesurée en multipliant le nombre d'élément de renfort présents sur une longueur de 10 cm de la nappe selon la direction axiale par la force 20 à rupture unitaire de chaque élément de renfort. La force à rupture unitaire de chaque élément de renfort est mesurée conformément à la norme ISO 6892 de 1984. [58] De préférence, le bandage comprend une armature de frettage comprenant au moins une nappe de frettage comprenant des éléments de renfort textiles agencés les uns sensiblement parallèlement aux autres dans la nappe de frettage. De préférence, ces 25 éléments de renfort textiles sont noyés dans une troisième matrice élastomérique. [59] Les éléments de renfort textiles peuvent avoir toute forme connue, il peut s'agir certes de monofilaments mais le plus souvent ils sont constitués de fibres multifilamentaires retordues ensemble sous forme de cordes textiles. [60] Avantageusement, les éléments de de renfort textiles formant un angle au plus égal 30 à 10°, de préférence allant de 5° à 10° avec la direction circonférentielle. [61] Avantageusement, les éléments de renfort textiles sont thermorétractiles. Cela signifie qu'avec une hausse de la température, le matériau constitutif des éléments de renfort textiles se rétracte. La contraction thermique CT des éléments de renfort textiles, mesurée après 2 min à 185°C, est avantageusement inférieure à 7,5% dans les conditions 35 énoncées ci-après du test et de préférence inférieure à 3,5%, plus préférentiellement inférieur à 3%, valeurs qui se sont révélées optimales pour la stabilité de fabrication et de - 12 - dimensionnement des bandages, en particulier lors des phases de cuisson et refroidissement des ces dernières. La grandeur CT est mesurée, sauf précisions différentes, selon la norme ASTM D1204-08, par exemple sur un appareil du type « TESTRITE », sous une pré-tension dite standard de 0,5 cN/tex (donc ramenée au titre ou densité linéique de 5 l'échantillon testé). A longueur constante, on mesure également le maximum de la force de contraction (notée Fc) à l'aide du test ci-dessus, cette fois à une température de 180°C et sous 3% d'élongation. Cette force de contraction Fc est préférentiellement supérieure à 20 N (Newton). Une force de contraction élevée s'est révélée particulièrement favorable à la capacité de frettage des éléments de renfort textiles thermorétractiles, vis-à-vis de l'armature 10 de sommet du bandage lorsque ce dernier s'échauffe sous une haute vitesse de roulage. [62] Les grandeurs CT et Fc ci-dessus peuvent être indistinctement mesurées sur les éléments de renfort textiles initiaux encollés avant leur incorporation dans la nappe et le bandage, ou bien mesurée sur ces éléments de renfort une fois extraits de la zone centrale du bandage vulcanisé et de préférence « dégommés » (c'est-à-dire débarrassés de la 15 matrice d'élastomère dans laquelle ils sont noyés). [63] Tout matériau textile thermorétractile vérifiant les caractéristiques de contraction CT énoncées ci-dessus convient. De préférence, ce matériau textile thermorétractile est choisi dans le groupe constitué par les polyamides, les polyesters et les polycétones. Parmi les polyamides, on peut citer notamment les polyamides 4-6, 6, 6-6, 11 ou 12. Parmi les 20 polyesters, on peut citer par exemple les PET (polyéthylène téréphthalate), PEN (polyéthylène naphthalate), PBT (polybutylène téréphthalate), PBN (polybutylène naphthalate), PPT (polypropylène téréphthalate), PPN (polypropylène naphthalate). Sont également utilisables, dans la mesure où ils vérifient la caractéristique CT préconisée, des renforts hybrides constitués de deux (au moins deux) matériaux différents tels que par 25 exemple des câblés hybrides aramide/nylon, aramide/polyester, aramide/polycétone. [64] Dans un mode de réalisation, notamment applicable à des bandages destinés à un usage en compétition, la bande de roulement présente une épaisseur allant de 3 mm à 6 mm, de préférence de 3,5 mm à 4,5 mm. Dans un autre mode de réalisation également applicable à des bandages destinés à un usage en compétition, la bande de roulement 30 présente une épaisseur allant de 5,5 mm à 7 mm. Dans ces modes de réalisation, plus l'épaisseur de la bande de roulement est faible, plus l'effort latéral exercé sur les nappes de travail est faible et plus le risque de flambage est réduit. En combinaison avec les caractéristiques de l'invention, de telles épaisseurs de bande de roulement sont particulièrement avantageuses car elles réduisent le risque de flambage de bandages 35 fortement sollicités tels que les bandages destinés à un usage en compétition. [65] Dans un autre mode de réalisation, notamment applicable à des bandages destinés - 13 - à des véhicules de tourisme, la bande de roulement présente une épaisseur allant de 7 mm à 10,5 mm, de préférence de 8 mm à 10 mm. De façon analogue au mode de réalisation précédent, en combinaison avec les caractéristiques de l'invention, de telles épaisseurs de bande de roulement sont particulièrement avantageuses car elles réduisent le risque de 5 flambage de bandages particulièrement sensibilisés du fait d'une épaisseur de bande de roulement relativement importante. [66] Par épaisseur de bande de roulement, on entend la distance moyenne mesurée selon la direction radiale de part et d'autre du plan médian sur une largeur axiale totale de 4 10 cm entre, sur un bandage neuf, la surface externe de la bande de roulement destinée à entrer en contact avec le sol et la surface radialement externe de l'armature de sommet faisant l'interface avec la surface radialement interner de la bande de roulement. [67] L'invention ainsi que ses avantages seront aisément compris à la lumière de la description détaillée et des exemples de réalisation qui suivent, donnés uniquement à titre 15 d'exemple non limitatif ainsi que des figures dans lesquelles : - la figure 1 illustre une vue en coupe radiale (c'est-à-dire selon un plan contenant l'axe de rotation du pneumatique) d'un pneumatique conforme à l'invention, et - la figure 2 est une vue de détail de l'armature de sommet du pneumatique de la figure 1. 20 [068] BANDAGE SELON UN PREMIER MODE DE REALISATION DE L'INVENTION [69] Dans les figures, on a représenté un repère X, Y, Z correspondant aux directions habituelles respectivement axiale (X), radiale (Y) et circonférentielle (Z) d'un bandage. [70] On a représenté sur la figure 1 un bandage, en l'espèce un bandage pneumatique, conforme à un premier mode de réalisation de l'invention et désigné par la référence 25 générale 10. Le bandage 10 est sensiblement de révolution autour d'un axe sensiblement parallèle à la direction axiale X. Le bandage 10 est ici destiné à un véhicule de tourisme. [71] Le bandage 10 est de type radial et comporte un sommet 12 comprenant une bande de roulement 20 et une armature de sommet 14 s'étendant dans le sommet 12 selon la direction circonférentielle Z. L'armature de sommet 14 comprend une armature de travail 15 30 comprenant des première et deuxième nappes de travail 16, 18 et une armature 17 de frettage comprenant une nappe de frettage 19. L'armature de sommet 14 est surmontée de la bande de roulement 20. Ici, l'armature de frettage 17, ici la nappe de frettage 19, est radialement intercalée entre l'armature de travail 15 et la bande de roulement 20. [72] Le bandage comprend deux flancs 22 prolongeant le sommet 12 radialement vers 35 l'intérieur. Le bandage 10 comporte en outre deux bourrelets 24 radialement intérieurs aux flancs 22 et comportant chacun une structure annulaire de renfort 26, en l'occurrence une - 14 - tringle 28, surmontée d'un masse de gomme 30 de bourrage, ainsi qu'une armature de carcasse radiale 32. L'armature de sommet 14 est située radialement entre l'armature de carcasse 32 et la bande de roulement 20. Chaque flanc 22 relie chaque bourrelet 24 au sommet 12. 5 [073] L'armature de carcasse 32 comporte de préférence une seule nappe de carcasse 34 d'éléments de renfort textiles radiaux. L'armature de carcasse 32 est ancrée dans chacun des bourrelets 24 par un retournement autour de la tringle 28 de manière à former dans chaque bourrelet 24 un brin aller 38 s'étendant depuis les bourrelets 24 à travers les flancs 22 jusque dans le sommet 12, et un brin retour 40, l'extrémité radialement extérieure 42 du 10 brin retour 40 étant radialement à l'extérieur de la structure annulaire de renfort 26. L'armature de carcasse 32 s'étend ainsi depuis les bourrelets 24 à travers les flancs 22 jusque dans le sommet 12. Dans ce mode de réalisation, l'armature de carcasse 32 s'étend également axialement au travers du sommet 12. [74] Dans ce mode de réalisation la bande de roulement 20 présente une épaisseur Hb 15 allant de 7 mm à 10,5 mm, de préférence de 8 mm à 10 mm. Ici, Hb=9 mm. Cette épaisseur Hb est la moyenne de 10 mesures effectuées de part et d'autre du plan médian sur une largeur axiale totale de 4 cm, sur le bandage 10 à l'état neuf, entre la surface externe de la bande de roulement 20 destinée à entrer en contact avec le sol et la surface radialement externe de l'armature de sommet 14, ici la surface radialement externe de l'armature de 20 frettage 17, faisant l'interface avec la surface radialement interner de la bande de roulement 20. En variante, on pourrait envisager des épaisseurs Hb plus faibles, par exemple allant de 3 mm à 6 mm, de préférence de 3,5 mm à 4,5 mm ou également des épaisseurs Hb allant de 5,5 mm à 7 mm. [75] Chaque nappe de travail 16, 18, de frettage 19 et de carcasse 34 comprend une 25 matrice élastomérique dans laquelle sont noyés des éléments de renfort de la nappe correspondante. Chaque matrice élastomérique, des nappes de travail 16, 18, de frettage 19 et de carcasse 34 est à base d'une composition conventionnelle pour calandrage d'éléments de renfort comprenant de façon classique un élastomère diénique, par exemple du caoutchouc naturel, une charge renforçante, par exemple du noir de carbone et/ou de la 30 silice, un système de réticulation, par exemple un système de vulcanisation, de préférence comprenant du soufre, de l'acide stéarique et de l'oxyde de zinc, et éventuellement un accélérateur et/ou un retardateur de vulcanisation et/ou divers additifs. [76] En l'espèce et en référence à la figure 2, chaque première et deuxième nappe de travail 16, 18 comprend respectivement des premiers et deuxièmes éléments de renfort 50, 35 52 agencés les uns sensiblement parallèlement aux autres dans chaque première et deuxième nappe de travail 16, 18 et noyés respectivement dans des première et deuxième - 15 - matrices élastomèriques 54, 56. Les premiers éléments de renfort 50 forment un angle allant de 10 à 45 degrés avec la direction circonférentielle Z du bandage 10. De façon analogue, les deuxièmes éléments de renfort 52 forment un angle allant de 10 à 45 degrés avec la direction circonférentielle Z du bandage 10. Les premiers et deuxièmes éléments de renfort 5 50, 52 sont croisés entre eux entre la première nappe de travail 16 et la deuxième nappe de travail 18. Ainsi, l'angle formé par les premiers éléments de renfort 50 et la direction circonférentielle Z est ici égal à +23° alors que l'angle formé par les deuxièmes éléments de renfort 52 et la direction circonférentielle Z est ici égal à -23°. Dans une variante, on pourrait envisager des angles respectivement égaux à +38° et -38°. 10 [077] La nappe de frettage 19 comprend des éléments de renfort textiles 58 agencés les uns sensiblement aux autres dans la nappe de frettage 19 et noyés dans une troisième matrice élastomérique 60. Les éléments de renfort textiles 58 forment un angle au plus égal à 10°, de préférence allant de 5° à 10° avec la direction circonférentielle Z du bandage 10. En l'espèce, chaque élément de renfort textile est réalisé dans un matériau thermorétractile, 15 ici en polyamide 66. Chaque élément de renfort textile comprend deux brins multifilamentaires réalisés dans un matériau thermorétractile, ici en polyamide 66, qui sont surtordus individuellement à 250 tours.m-1 dans un sens puis retordus ensemble à 250 tours.m-1 dans le sens opposé. Les deux brins multifilamentaires sont enroulés en hélice l'un autour de l'autre. Chaque brin multifilamentaire présente un titre égal à 140 tex. La 20 contraction thermique CT de chaque élément de renfort textile de frettage est environ égale à environ 7%. [78] La nappe de carcasse 34 comprend des éléments de renfort textiles radiaux de carcasse agencés les uns sensiblement parallèlement aux autres et formant un angle allant de 65° à 90° avec la direction circonférentielle Z du bandage 10. En l'espèce, chaque 25 élément de renfort textile de carcasse comprend deux brins multifilamentaires réalisés en polyester, ici en PET, qui sont surtordus individuellement à 420 tours.m-1 dans un sens puis retordus ensemble à 420 tours.m-1 dans le sens opposé. Les deux brins multifilamentaires de carcasse sont enroulés en hélice l'un autour de l'autre. Chaque brin multifilamentaire de carcasse présente un titre égal à 144 tex. Les éléments de renfort textiles radiaux sont 30 noyés dans une matrice élastomérique. [79] Chaque premier et deuxième élément de renfort 50, 52 est constitué d'un monofilament métallique respectivement désigné par la référence 66, 68. Chaque monofilament métallique 66, 68 comprend une âme en acier revêtue d'une couche d'un revêtement métallique, par exemple du laiton ou du zinc. Chaque monofilament métallique 35 66, 68 présente respectivement un diamètre D1, D2 exprimé en mm, allant de 0,34 mm à 0,38 mm conformément à l'invention, de préférence de 0,35 mm à 0,37 mm et ici inférieur - 16 - ou égal à 0,36 mm. Dans ce premier mode de réalisation, D1=D2=0,35 mm. L'acier est un acier au carbone de type HT ayant une résistance Rm égale à 2838 MPa pour un diamètre de 0,35 mm (soit 273 N). [80] Chaque densité dl, d2 des premiers éléments de renfort 56, 58 dans chaque 5 première et deuxième nappe de travail 16, 18 exprimée en monofilaments par décimètre et mesurée dans une direction perpendiculaire à l'axe principal des monofilaments métalliques va de 70 à 180 monofilaments par décimètre, de préférence de 70 à 120 monofilaments par décimètre. Ici, l'axe principal des monofilaments métalliques de chaque nappe de travail fait un angle égal à ±23° avec la direction circonférentielle Z. Ici, comme chaque diamètre D1, 10 D2 est inférieur ou égal à 0,36 mm, chaque densité dl, d2 va de 90 à 110 monofilaments par décimètre, de préférence de 95 à 105 monofilaments par décimètre et est ici tel que dl =d2=100 monofilaments par décimètre. [81] La force à rupture de chaque première et deuxième nappe de travail 56, 58 va de 18000 N.drril à 32000 N.dm-1, de préférence de de 20000 N.drril à 30000 N.drril Ici, 15 comme chaque diamètre D1, D2 est inférieur ou égal à 0,36 mm, La force à rupture de chaque première et deuxième nappe de travail 56, 58 va de 24000 N.drril à 29000 N.drril et en l'espèce est égale à 27300 N.drril. [82] L'épaisseur moyenne Ey séparant radialement un premier élément de renfort 56 et un deuxième élément renfort 58, mesurée dans la direction radiale Y, va de 0,05 à 0,40 mm, 20 de préférence de 0,10 à 0,30 mm et plus préférentiellement de 0,12 à 0,28 mm. En l'espèce, Ey=0,15 mm. Ey et D1 vérifient la relation suivante 0,15 Ey / (Ey + D1) 0,50, de préférence 0,22 Ey / (Ey + D1) 0,45, et plus préférentiellement 0,25 Ey / (Ey + D1) 0,42. En l'espèce, Ey / (Ey + D1) = 0,29. De façon analogue, Ey et D2 vérifient la relation suivante 0,15 Ey / (Ey + D2) 0,50, de préférence 0,22 Ey / (Ey + D2) 0,45, et plus 25 préférentiellement 0,25 Ey / (Ey + D2) 0,42. En l'espèce, Ey / (Ey + D2) = Ey / (Ey + D1) = 0,29. [83] Chaque épaisseur moyenne El, E2 respectivement de chaque première et deuxième nappe de travail 16, 18, exprimée en mm et mesurée dans la direction radiale Y est inférieure à 0,75 mm, de préférence inférieure ou égale à 0,70 mm, plus préférentiellement 30 inférieure ou égale à 0,60 mm et encore plus préférentiellement inférieure ou égale à 0,55 mm, et supérieure ou égale à 0,40 mm, de préférence supérieure ou égale à 0,45 mm. En l'espèce El =E2=0,50 mm. [84] Avec les valeurs décrites ci-dessus, (D14 x dl x 1000) / El= (D24 x d2 x 1000) / E2 = 3024. Ainsi, on a (D14 x dl x 1000) / El k 2050 et (D24 x d2 x 1000) / E2 k 2050. On a 35 même (D14 x dl x 1000)! El k 2500 et (D24 x d2 x 1000)! E2 k 2500 et même encore (D14 x dl x 1000) / El k 2700 et (D24 x d2 x 1000) / E2 k 2700. Dans ce premier mode de - 17 - réalisation, on a également 3500 k (D14 x dl x 1000) / El et 3500 k (D24 x d2 x 1000) / E2. [085] Conformément à l'invention, les relations I et II sont satisfaites : -4053 x El +4720 (D14 x dl x 1000) / El -4140 x El + 5300 (I) -4053 x E2 + 4720 (D24 x d2 x 1000) / E2 -4140 x E2 + 5300 (I I) 5 [086] Les relations suivantes sont également satisfaites : -4430 x El + 5120 (D14 x dl x 1000) / El -4140 x El + 5300 -4430 x E2 + 5120 (D24 x d2 x 1000) / E2 -4140 x E2 + 5300 [87] Les caractéristiques D1, D2, dl, d2, El, E2 et Ey sont mesurées dans la partie centrale de l'armature de sommet 14 du bandage 10 à l'état vulcanisé, de part et d'autre du 10 plan médian M sur une largeur axiale totale de 4 cm. L'ensemble des mesures est moyennées sur une distance axiale totale comprise entre - 2,0 cm et + 2,0 cm par rapport au centre de l'armature de travail. [88] BANDAGE SELON UN DEUXIEME MODE DE REALISATION DE L'INVENTION 15 [089] On va maintenant décrire un deuxième mode de réalisation de l'invention en référence au premier mode de réalisation. Ainsi, pas soucis de concision, on décrira, sauf mention contraire, uniquement les caractéristiques qui diffèrent de celles du bandage selon le premier mode de réalisation. [90] A la différence du premier mode de réalisation, chaque monofilament métallique 66, 20 68 présente respectivement un diamètre allant de 0,34 mm à 0,38 mm, de préférence de 0,35 mm à 0,37 mm, et supérieur ou égal à 0,36 mm et ici D1=D2=0,37 mm. L'acier utilisé est de type HT et présente une résistance Rm égale à 2718 MPa pour un diamètre de 0,37 mm (soit 292 N). [91] Chaque densité dl, d2 des premiers éléments de renfort 56, 58 va de 70 à 90 25 monofilaments par décimètre et préférentiellement de 70 à 80 monofilaments par décimètre et est ici telle que dl=d2=74 monofilaments par décimètre. L'épaisseur moyenne Ey séparant radialement un premier élément de renfort 56 et un deuxième élément renfort 58 est Ey=0,13 mm. Ey, D1 et D2 sont tels Ey / (Ey + D1) = Ey / (Ey + D2) = 0,26. [92] Comme dlk0,36 mm et d2k0,36 mm, la force à rupture de chaque première et 30 deuxième nappe de travail 56, 58 va de 20000 N.drril à 24000 N.drril et est ici égale à 21630 N.drril. [93] Avec les valeurs décrites ci-dessus, (D14 x dl x 1000) / El= (D24 x d2 x 1000) / E2 = 2779. Les relations I et II sont satisfaites conformément à l'invention : -4053 x El +4720 (D14 x dl x 1000) / El -4140 x El + 5300 (I) 35 -4053 x E2 + 4720 (D24 x d2 x 1000) / E2 -4140 x E2 + 5300 (II) [94] A la différence du premier mode de réalisation, les relations suivantes sont - 18 - également satisfaites : -4053 x El +4720 (D14 x dl x 1000) / El -4430 x El + 5120 -4053 x E2 + 4720 (D24 x d2 x 1000) / E2 -4430 x E2 + 5120 5 [095] BANDAGE SELON UN TROISIEME MODE DE REALISATION DE L'INVENTION [096] On va maintenant décrire un troisième mode de réalisation de l'invention en référence au premier mode de réalisation. Ainsi, pas soucis de concision, on décrira, sauf mention contraire, uniquement les caractéristiques qui diffèrent de celles du bandage selon le premier mode de réalisation. 10 [097] A la différence du premier mode de réalisation, chaque monofilament métallique 66, 68 présente respectivement un diamètre allant de 0,34 mm à 0,38 mm de préférence de 0,35 mm à 0,37 mm, et supérieur ou égal à 0,36 mm et ici D1=D2=0,37 mm. L'acier utilisé est de type HT et présente une résistance Rm égale à 2718 MPa pour un diamètre de 0,37 mm (soit 292 N). 15 [098] Chaque densité dl, d2 des premiers éléments de renfort 56, 58 va de 70 à 90 monofilaments par décimètre et préférentiellement de 70 à 80 monofilaments par décimètre et est ici telle que dl=d2=80 monofilaments par décimètre. L'épaisseur moyenne Ey séparant radialement un premier élément de renfort 56 et un deuxième élément renfort 58 est Ey=0,12 mm. Ey, D1 et D2 sont tels Ey / (Ey + D1) = Ey / (Ey + D2) = 0,24. 20 [099] Comme dl k0,36 mm et d2k0,36 mm, la force à rupture de chaque première et deuxième nappe de travail 56, 58 va de 20000 N.drril à 24000 N.drril et est ici égale à 23360 N.drril. [0100] Avec les valeurs décrites ci-dessus, (D14 x dl x 1000)! El= (D24 x d2 x 1000)! E2 = 3085. Les relations I et II sont satisfaites conformément à l'invention : 25 -4053 x El +4720 (D14 x dl x 1000) / El -4140 x El + 5300 (I) -4053 x E2 + 4720 (D24 x d2 x 1000)! E2 -4140 x E2 + 5300 (I I) [0101] Comme dans le premier mode de réalisation, les relations suivantes sont également satisfaites : -4430 x El + 5120 (D14 x dl x 1000) / El -4140 x El + 5300 30 -4430 x E2 + 5120 (D24 x d2 x 1000)! E2 -4140 x E2 + 5300 [0102] ESSAIS COMPARATIFS [0103] Les essais qui suivent démontrent que les nappes de travail de bandages conformes à l'invention permettent d'obtenir d'une part une meilleure résistance au flambage que le 35 deuxième état de la technique et d'autre part, un meilleur compromis entre la résistance au flambage et la masse de la ou de chaque nappe que les premier et deuxième états de la - 19 - technique grâce à la combinaison spécifique de monofilaments présentant des diamètres choisis en fonction de leur densité et de l'épaisseur de la nappe de travail correspondante. [0104] Lors de ces essais comparatifs, on a testé la résistance au flambage des armatures de travail des pneumatiques Ti, T2 présentés dans le préambule de la présente demande 5 et de pneumatiques P1 à P12 conformes à l'invention, notamment des pneumatiques P10, P3 et P4 conformes respectivement aux premier, deuxième et troisième modes de réalisation. [0105] Les conditions d'usage pouvant générer un flambage de l'armature de sommet du bandage correspondent à des sollicitations en virage avec des accélérations relativement 10 importantes d'au moins 0.7 g. Ces accélérations peuvent être plus importantes dans certain cas d'usage de type compétition car dans ce cas les appuis aérodynamiques peuvent permettre de générer des efforts verticaux aérodynamiques permettant de générer des efforts latéraux supérieurs à 1 g. Le bandage le plus sollicité est alors celui qui est extérieur au virage et on considère généralement que l'effort latéral généré sur le bandage est 15 proportionnel à l'effort vertical. [0106] Cet effort vertical comprend la charge verticale portée par le bandage à l'arrêt ou en ligne droite plus le report de charge. L'effort vertical généré sur le bandage s'exprime par la relation suivante : YT 'L Fz - Fz0 1 - 20 'g dans laquelle Fz0 est la charge verticale et FZO.y-r/g.HA/ est le report de charge [0107] L'effort latéral généré sur le bandage est proportionnel à l'effort vertical et s'exprime alors par la relation suivante : Yr Pz° 1 - 25 [0108] Pour évaluer le flambage, on procède à des roulages en considérant une charge de référence et en appliquant des couples d'effort (Fy,Fz) sur machine ou sur véhicule de façon incrémentale à différents kilométrages. Une analyse des bandages en fonction de ces sollicitations et des kilométrages permet de savoir si un flambage a pu générer des ruptures des nappes de travail. Le niveau de performance est mesuré au travers du kilométrage 30 parcouru sans rupture. [0109] Les résultats au test de flambage sont indiqués en base 100 par rapport à un pneumatique comprenant des nappes de travail comprenant des éléments de renfort constitués par des assemblages de 2 filaments de 0,30 mm de type HT à une densité de 83 fils par décimètre. Une valeur supérieure à 100 signifie que la nappe présente une 35 résistance au flambage améliorée, c'est-à-dire un kilométrage parcouru supérieur, et une - 20 - valeur inférieure à 100 signifie que la nappe présente une résistance au flambage détériorée, c'est-à-dire un kilométrage parcouru inférieur. [0110] Concernant la masse, les résultats sont indiqués en base 100 par rapport aux nappes de travail du pneumatique Ti. Une valeur supérieure à 100 signifie que la nappe 5 présente une masse supérieure à la masse d'une nappe du pneumatique Ti et une valeur inférieure à 100 signifie que la nappe présente une masse inférieure à la masse d'une nappe du pneumatique Ti. [0111] Les résultats à ce test de flambage sont rassemblés dans le tableau 1 ci-après (ligne RF) ainsi que le diamètre D des monofilaments métalliques de chaque nappe de travail (qui 10 sont identiques), l'épaisseur E de chaque nappe de travail (qui sont identiques), l'épaisseur Ey, l'indicateur (D4 x d) / E de chaque nappe de travail (qui sont identiques), les valeurs calculées de -4053 x E + 4720, -4430 x E + 5120 et -4140 x E + 5300 et la force à rupture de chaque nappe de travail (qui sont identiques). [0112] La comparaison des pneumatiques Ti et T2 confirme que le pneumatique T2 15 présente une masse plus faible que le pneumatique Ti mais cela est au détriment de la résistance au flambage RF pour laquelle le pneumatique Ti est bien meilleur. [0113] Tous les pneumatiques conformes à l'invention présentent un meilleur compromis entre résistance au flambage et masse que les pneumatiques Ti et T2. En outre, la résistance au flambage des pneumatiques P1 à P12 selon l'invention est largement 20 supérieure à celle du pneumatique T2. Pour les pneumatiques selon l'invention pour lesquels -4430 x El + 5120 (D14 x dl x 1000)! El -4140 x El + 5300 et/ou -4430 x E2 + 5120 (D24 x d2 x 1000)! E2 -4140 x E2 + 5300, la résistance au flambage est égale voire supérieure à celle du pneumatique Ti. Les autres pneumatiques selon l'invention présente néanmoins une résistance au flambage largement satisfaisante. 25 [0114] L'invention ne se limite pas aux modes de réalisation précédemment décrits. En effet, on pourra envisager des modes de réalisation dans lesquelles une seule des deux nappes de travail satisfait les conditions décrites. T1 T2 P1 P2 P3 P4 P5 P6 P7 P8 P9 P10 P11 P12 D (mm) 0,32 0,30 0,37 0,37 0,37 0,37 0,37 0,37 0,37 0,37 0,35 0,35 0,35 0,35 E (mm) 0,75 0,48 0,45 0,43 0,50 0,49 0,60 0,59 0,70 0,69 0,45 0,50 0,60 0,70 Ey (mm) 0,43 0,18 0,09 0,07 0,14 0,12 0,23 0,22 0,33 0,32 0,09 0,14 0,25 0,35 d (unité/dm) 143 111 74 80 74 80 74 80 74 80 100 100 100 100 -4053 x E + 4720 1660 2780 2898 2953 2695 2750 2290 2345 1884 1940 2898 2695 2290 1884 --(C) 1881 3087 3439 2779 3085 2315 2559 1984 2186 3363 3024 2517 2155 x d x 1000) / , 1984 E -4430 x E + 5120 1776 3000 3143 3188 2922 2967 2479 2524 2036 2081 3143 2922 2479 2036 -4140 x E + 5300 2175 3319 3453 3495 3246 3288 2832 2874 2418 2460 3453 3246 2832 2418 RF 107 63 97 105 97 105 98 105 98 105 105 105 105 105 Masse de la 68 69 75 69 75 69 75 69 75 84 84 84 84 100 nappe Fr de la nappe 23000 21630 23360 21630 23360 21630 23360 21630 23360 27300 27300 27300 27300 (N.dm-1) REVENDICATIONS1. Bandage (10), définissant trois directions principales, circonférentielle, axiale et radiale, comportant un sommet (12) comprenant une bande de roulement (20), deux flancs (22), deux bourrelets (24), chaque flanc (22) reliant chaque bourrelet (24) au sommet (12), une armature de carcasse (32) ancrée dans chacun des bourrelets (24) et s'étendant dans les flancs (22) et dans le sommet (12), une armature de sommet (14) s'étendant dans le sommet (12) selon la direction circonférentielle (Z) et situé radialement entre l'armature de carcasse (32) et la bande de roulement (20), l'armature de sommet (14) comprenant une armature de travail (15) comprenant au moins des première et deuxième nappes de travail (16, 18), chaque première et deuxième nappe de travail (16, 18) comprenant respectivement des premiers et deuxièmes éléments de renfort (50, 52) agencés les uns sensiblement parallèlement aux autres dans chaque première et deuxième nappe de travail (16, 18), caractérisé en ce que au moins l'une des relations I ou II suivantes est satisfaite : -4053 x El + 4720 É (D14 x dl x 1000) / El 5_ -4140 x El +5300 (I) avec : - D1 étant le diamètre de chaque premier élément de renfort (50) constitué d'un monofilament métallique (66), exprimé en mm, avec D1 allant de 0,34 à 0,38 mm, - dl étant la densité des premiers éléments de renfort (50) dans la première nappe de travail (16), exprimée en monofilaments par décimètre et mesurée dans une direction perpendiculaire à l'axe principal des monofilaments métalliques (66), - El étant l'épaisseur moyenne de la première nappe de travail (16), exprimée en mm et mesurée dans la direction radiale (Y) ; -4053 x E2 + 4720 5_(D24 x d2 x 1000)! E2 -4140 x E2 + 5300 (Il) avec - D2 étant le diamètre de chaque deuxième élément de renfort (52) constitué d'un monofilament métallique (68), exprimé en mm, avec D2 allant de 0,34 à 0,38 mm, - d2 étant la densité des deuxièmes éléments de renfort (52) dans la deuxième nappe de travail (18), exprimée en monofilaments par décimètre et mesurée dans une direction perpendiculaire à l'axe principal des monofilaments métalliques (68), - E2 étant l'épaisseur moyenne de la deuxième nappe de travail (18), exprimée en mm et mesurée dans la direction radiale (Y) ; - 23 - les caractéristiques D1, 02, dl, d2, El, E2 étant mesurées dans la partie centrale de l'armature de sommet (14) du bandage (20) à l'état vulcanisé, de part et d'autre du plan médian (M) sur une largeur axiale totale de 4 cm. 2. Bandage (10) selon la revendication 1, dans lequel -4053 x El + 4720 5 (D14 x dl x 1000) / El 5 -4430 x El +5120 Et/Ou -4053 x E2 + 4720 5 (D24 x d2 x 1000)! E2 5 -4430 x E2 + 5120 3. Bandage (10) selon la revendication 1, dans lequel -4430 x El + 5120 5 (D14 x dl x 1000)! El 5 -4140 x El + 5300 Et/Ou -4430 x E2 + 5120 5 (D24 x d2 x 1000) / E2 5 -4140 x E2 + 5300 4. Bandage (10) selon l'une quelconque des revendications précédentes, dans lequel 2050 5 (D14 x dl x 1000) / El et/ou 2050 5 (D24 x d2 x 1000) / E2 5. Bandage (10) selon l'une quelconque des revendications précédentes, dans lequel 2500 5. (D14 x dl x 1000) / El et/ou 2500 5- (D24 x d2 x 1000) / E2 6. Bandage (10) selon l'une quelconque des revendications précédentes, dans lequel 2700 5 (D14 x dl x 1000) / El et/ou 2700 5 (D24 x d2 x 1000) / E2 7. Bandage (10) selon l'une quelconque des revendications précédentes, dans lequel (D14 x dl x 1000)! El 5 3500 et/ou (D24 x d2 x 1000)! E2 5 3500 8. Bandage (10) selon l'une quelconque des revendications précédentes, dans lequel dl et/ou d2 va de 70 à 180 monofilaments par décimètre, de préférence de 70 à 120 monofilaments par décimètre. 9. Bandage (10) selon l'une quelconque des revendications précédentes, dans lequel El et/ou E2 est inférieure à 0,75 mm, de préférence inférieure ou égale à 0,70 mm, plus préférentiellement inférieure ou égale à 0,60 mm et encore plus préférentiellement inférieure ou égale à 0,55 mm. 10. Bandage (10) selon l'une quelconque des revendications précédentes, dans lequel El et/ou E2 est supérieure ou égale à 0,40 mm, de préférence supérieure ou égale à 0,45 mm. 11. Bandage (10) selon l'une quelconque des revendications précédentes, dans lequel l'épaisseur moyenne Ey séparant radialement un premier élément de renfort et un deuxième élément renfort, mesurée dans la direction radiale (Y), va de 0,05 à 0,40 mm, de préférence de 0,10 à 0,30 mm et plus préférentiellement de 0,12 à 0,28 mm. 12. Bandage (10) selon la revendication précédente, dans lequel Ey et D1 vérifient la relation suivante : 0,15 5 Ey / (Ey + D1) 5 0,50, - 24 - de préférence 0,22 5 Ey / (Ey + D1) 5 0,45, et plus préférentiellement 0,25 5 Ey / (Ey + D1) 5 0,42. 13. Bandage (10) selon la revendication 11 ou 12, dans lequel Ey et D2 vérifient la relation suivante : 0,15 5 Ey / (Ey + D2) 5 0,50, de préférence 0,22 5 Ey / (Ey + D2) 5 0,45, et plus préférentiellement 0,25 5 Ey / (Ey + D2) 5 0,42. 14. Bandage (10) selon l'une quelconque des revendications précédentes, dans lequel les premiers éléments de renfort (50) forment un angle allant de 10 à 45 degrés avec la direction circonférentielle (Z). 15. Bandage (10) selon l'une quelconque des revendications précédentes, dans lequel les deuxièmes éléments de renfort (50) forment un angle allant de 10 à 45 degrés avec la direction circonférentielle (Z). 16. Bandage (10) selon l'une quelconque des revendications précédentes, dans lequel les premiers et deuxièmes éléments de renfort (50, 52) sont croisés entre eux entre la première nappe de travail (16) et la deuxième nappe de travail (18). 17. Bandage (10) selon l'une quelconque des revendications précédentes, dans lequel la force à rupture de la première nappe de travail (16) et/ou la force à rupture de la deuxième nappe de travail (18) va de 18000 N.dm-1 à 32000 N.drril, de préférence de 20000 N.drril à 30000 N.dm-1. 18. Bandage (10) selon l'une quelconque des revendications précédentes, comprenant une armature de frettage (17) comprenant au moins une nappe de frettage (19) comprenant des éléments de renfort textiles (58) agencés les uns sensiblement parallèlement aux autres dans la nappe de frettage (19). 19. Bandage selon la revendication précédente, dans lequel les éléments de renfort textiles (58) forment un angle au plus égal à 10°, de préférence allant de 5° à 10° avec la direction circonférentielle (Z). 20. Bandage selon l'une quelconque des revendications 1 à 19, dans lequel la bande de roulement présente une épaisseur allant de 3 mm à 6 mm, de préférence de 3,5 mm à 4,5 mm. 21. Bandage selon l'une quelconque des revendications 1 à 19, dans lequel la bande de roulement présente une épaisseur allant de 5,5 mm à 7 mm. 22. Bandage selon l'une quelconque des revendications 1 à 19, dans lequel la bande de roulement présente une épaisseur allant de 7 mm à 10,5 mm, de préférence de 8 mm à 10 mm.